(57)【特許請求の範囲】
【請求項１】
プラズマ重合による金属基体の耐食性コーティング方法において、
該金属基体を、前処理ステップにおいて、機械的、化学的および／または電気化学的に平滑化して、表面処理後の金属基体表面の平均荒さが３５０ｎｍ以下とし、
次に、該金属基体を、２００℃以下の温度および１０−５〜１００ミリバールの圧力でプラズマに露出して、
第一のステップで、還元プラズマ内で該金属基体の表面を活性化し、そして
第二のステップで、場合によって、酸素、窒素または硫黄を含んでおり、プラズマ条件の下で、蒸発（着）可能な、且つ弗素原子を含むことがある、少なくともひとつの炭化水素または珪素有機化合物を含むプラズマから、プラズマ重合体を該金属基体の表面に析出させる、
ことを特徴とする方法。
【請求項２】
金属基体が、アルミニウムまたはアルミニウム合金であることを特徴とする請求項１に記載の方法。
【請求項３】
金属基体が、機械的表面処理と酸洗い（Ｂｅｉｚ）の組合せを受けることを特徴とする請求項１または２に記載の方法。
【請求項４】
金属基体が、電気化学的に研磨されることを特徴とする請求項１〜３のいずれか一項に記載の方法。
【請求項５】
プラズマ処理が≦１００℃の温度で行なわれることを特徴とする請求項１〜４のいずれか一項に記載の方法。
【請求項６】
プラズマ処理の第一ステップにおいて、表面が水素プラズマを用いて、≦１００ミリバールの圧力で活性化されることを特徴とする請求項１〜５のいずれか一項に記載の方法。
【請求項７】
プラズマ処理の第二ステップにおける珪素有機化合物が、シロキサン、シラザンまたはシラシアンを含むことを特徴とする請求項１〜６のいずれか一項に記載の方法。
【請求項８】
シロキサン、詳細には、ヘキサメチルジシロキサンまたはヘキサメチルシクロトリシロキサンが使用されていることを特徴とする請求項７に記載の方法。
【請求項９】
プラズマが、炭化水素、詳細にはオレフィンを含むことを特徴とする請求項１〜８のいずれか一項に記載の方法。
【請求項１０】
炭化水素が、エチレン、プロピレンまたはシクロヘキセンであることを特徴とする請求項９に記載の方法。
【請求項１１】
第二のプラズマ処理における析出が、≦１０ミリバールの圧力で、最初に還元条件下で行なわれることを特徴とする請求項１〜１０のいずれか一項に記載の方法。
【請求項１２】
酸素、窒素および／または希ガスが、プラズマ内に供給されることを特徴とする請求項１〜１１のいずれか一項に記載の方法。
【請求項１３】
プラズマ重合体層が、１００ｎｍ〜１μｍの厚さにコーティングされることを特徴とする請求項１〜１２のいずれか一項に記載の方法。
【請求項１４】
プラズマ重合体内に、腐食防止剤が入れられていることを特徴とする請求項１〜１３のいずれか一項に記載の方法。
【請求項１５】
腐食防止剤が、０．１〜１重量％のポリアニリンであることを特徴とする請求項１４に記載の方法。
【請求項１６】
プラズマコーティングした金属基体が、更に他のコーティングを備えていることを特徴とする請求項１〜１５のいずれか一項に記載の方法。
【請求項１７】
詳細には、フィン付きパイプの形の熱交換器への、請求項１〜１６にいずれか一項に記載の方法の応用。
【発明の詳細な説明】
【０００１】
【発明の属する技術分野】
本発明は、プラズマ重合による金属基体の耐食性コーティング方法に関する。この方法は、アルミニウムおよびアルミニウム合金を耐食性にコーティングするのに特に適している。
【０００２】
【従来の技術】
重合に必要なエネルギーを供給するガス放出プロセスにおけるガス状のモノマーの添加による重合プロセスによるプラズマ重合層の製造（生成）研究が行なわれて以来、この層が、コーティングした表面を種々の腐食物から保護できるように、この層を分離（析出）する多くの試み（実験）がなされてきた。この機能（働き）は決してありふれたことではなく、プラズマ重合層は、極めて薄い層であり、この層は数ミクロメートルまでのナノメータ範囲に定着（ａｎｓｉｅｄｅｌｎ）できる。例えばプラスチック製の光学的機能要素のための掻き傷に強い層の開発（ＷＯ―Ａ―８５０４６０１）の他に、金属材料をこの種の層によって保護することが試みられたが、あまり成功しなかった。腐食的に重大とは見做されない侵食でさえ、この層は、非常に短期間の間しか耐えられなかった。
【０００３】
アルミニウム材料での今までに知られた実験では、通常のラック塗装法と同様、且つまた殆ど陽極酸化により作られた酸化物層を利用する付着前の表面前処理と同様に、酸化物層が、付着仲介物として酸化製のプラズマ内に入れられる。良好な接着に望ましい境界面の活性化は、出来れば、異種の物質の沈積によって行なわれる。多くの場合に、結合は、もっぱら接着力によってのみ行なわれる。そのようなコーティングまたは接着システムは、経験によれば、拡散または浸透作用によって形成された水蒸気が材料とコーティングの結合を弱めるので、浸透に対し、中程度の安全性しか有していない。
【０００４】
他方において、プラズマ重合は、ガス（気体）相の有機性分子へのプラズマ作用によって、主に有機性と優れた特性を有している固体コーティングを生成できる方法である。プラズマ重合は、低圧プラズマプロセスのグループに属しており、益々工業的に使用されている。このテクノロジー（技術）への大きな関心は、速い、非接触の、ドライケミカル（ｔｒｏｃｋｅｎｃｈｅｍｉｓｃｈ）なコーティング方法および材料にあまり負担をかけないコーティング方法の利点によるものである。
【０００５】
低温プラズマで分離（析出）したプラズマ重合体（ポリマー）層〔以下、プラズマ重合体（ポリマー）と呼ぶ〕は、下記のような優れた特色を有している。
−  プラズマ重合体は、しばしば三次元（立体）に緻密に網目状に結合し、不溶性であり、殆どまたは全く膨潤せず、且つ潜在的な優れた拡散障壁である。
−  プラズマ重合体は、従来製造された重合体に比べて、高度の網目状結合度により、熱的に、機械的に且つ化学的に極めて安定している。
−  これ等の層は、殆どの基体材料上に、高密度の優れた接着性を示し、且つ微小孔を有していない。
−  これ等の層は、殆どがアモルファス（非結晶）構造を有し、且つ滑らかな、基体に類似の表面を有している。
−  これ等の層は、非常に薄く、その層の厚さは、数百ｎｍ（ナノメータ）乃至１０ｎｍである。
−  プロセス温度が低く、室温は約１００℃まで、詳細には約６０℃までである。
【０００６】
他方において、金属基体、詳細には、アルミニウム材料の基体に、耐食的にプラズマ重合体をコーティングできる方法は今まで知られていない。
【０００７】
材料ＡｌＭｇＳｉＯ、５製のフィン付きパイプは、しばしば、燃焼炉（Ｂｒｅｎｎｗｅｒｔｈｅｓｓｅｌｎ）内で使用される。そのようなフィン付きパイプは、極端な使用状態の下で、また許容されたガス組成に関して限界領域で、必ずしも十分な耐食性を示していない。
【０００８】
腐食生成物の形成は、フィンの領域のガス側に障害を生じ、さらに進んだ段階では、その上燃焼ガス側に熱交換面積に減少を生ずる。
【０００９】
多くの理由から、従来技術である従来の防食対策を講ずることができない。燐酸塩処理または、クロム酸処理（Ｃｈｒｏｍａｔｉｅｒｕｎｇ）のような方法は、環境への連続的重金属イオン排出を引き起こし、そして予想される汚水処理法制化の強化により除外されている。
【００１０】
他の代わりの方法としてのラック塗装システム（Ｌａｃｋｓｙｓｔｅｍ）もまた問題外である。表面保護材としてのラックは、この場合には、狭い限界内で許容できる熱伝達の阻害となる。更に、従来のラックコーティングでは、水蒸気の拡散が、保護層の浸透を生ずる。金属表面上の次の凝縮の際に、これが層の離脱（はがれ）を引き起こし、そして局部的腐食として知られているような腐食作用を促進する。
【００１１】
プラズマ重合体による熱交換器のようなフィン付きパイプのコーティングは、それ自体望ましいであろう。しかしながら、これに関する実験では、耐食性のコーティングとはならなかった。通例では、プラズマ重合体は、しっかりと金属表面に付着しない。そして、多かれ少なかれ早期のコーティング浸透が行なわれ、その結果、急速なはがれ現象を生ずることが判明した。
【００１２】
ドイツ国特許第４２１６９９９号明細書から、銀製品の表面コーティング方法が公知である、この方法では、表面が最初に表面をならす（ａｂｔｒａｇｅｎｄｅｎ）プラズマによって処理され、そして表面は次にプラズマ重合体でコーティングされる、その場合に、最初に、結合層（ｋｏｐｐｌｕｎｇｓ  ｓｃｈｉｃｈｔ）、それから浸透を妨げる表面層そして最後にシーリング層が作られる。結合層に対しては、特にエチレンおよびビニルトリメチルシランが使用され、浸透を妨げる層に対しては、エチレン、そしてシーリングに対しては、プラズマ形式モノマーとして酸素と共に、ヘキサメチルジシロキサンが使用される、その場合に、プラズマ形成モノマー間の連続的移行が行なわれる。このコーティングは、非常に掻き傷に強く、そして優れた初期の保護を形成するが、しかし、このコーティングは、洗剤で除去できるように調整することができる。アルミニウム基体のコーティングは、耐食性のコーティングとはならない。
【００１３】
【発明の目的】
全体的に見ると、金属材料、詳細にはアルミニウム材料が、長期間、耐食的にプラズマ重合体でコーティングできる方法を有しているのが望ましい。
【００１４】
【課題を解決するための手段】
この目的は、冒頭に挙げた種類の方法によって達成される、この方法では、金属基体は、前処理ステップにおいて、機械的、化学的および／または電気化学的に平滑化処理を受け、そして次に２００℃以下の温度および１０−５〜１００ミリバールの圧力でプラズマに露出される。そのプラズマに露出される場合に、第一のステップでは、還元プラズマ内で金属基体の表面が活性化され、そして第二のステップでは、場合により、酸素、窒素または硫黄を含んでおり、プラズマ条件の下で蒸発可能であり、弗素原子を含むことがある、少なくとも一つのの炭化水素または珪素有機化合物を含むプラズマからプラズマ重合体が金属基体の表面に析出される。
【００１５】
コーティングすべき金属基体の平滑前処理とプラズマ処理の組合せが、金属表面上の不充分なコーティング付着問題を解決するということが、判ったのは驚くべきことである。この場合に、プラズマ処理はまた２ステップから成っており、第一のステップでは、表面をならすため、表面に作用する還元プラズマにより表面処理し、第二のステップでは、本来のコーティングが直接、プラズマで前処理された金属層上にコーティングされる。
【００１６】
前処理、詳細には、金属基体表面の平滑化は、機械的、化学的または電気化学的手段によって行なうことが出来る。特に好ましいのは、機械的平滑化と化学的平滑化の組合せである。機械的および／または化学的平滑化は、何れにしても、それぞれの金属基体が電気化学的平滑化を許容するときには、その電気化学的平滑化を後で行なうことが出来る。電気研磨法は、例えば、フィン付きパイプの場合には、物理的／技術的理由から表面処理に適していない。この場合には、酸またはアルカリ洗い（Ｂｅｉｚｅｎ）のような化学的方法を使用する。ドイツ国特許第４０３９４７９号明細書によれば、洗浄、ブラシがけ、放射などによる表面の機械的処理と共に、酸またはアルカリ洗いの組合せが使用できる、その場合には、特に材料は、腐食材（Ｂｅｉｚｍｉｔｔｅｌ）および研磨作用のある粒子を含む流体ジェットが吹き付けられる。
【００１７】
表面の平滑化に使用される腐食法（Ｂｅｉｚｖｅｒｆａｈｒｅｎ）は化学的変化であり、この場合には、腐食性の化学薬剤を用いて、主として酸化物、錆およびスケール層（熱した金属表面にできる酸化被膜）がそれぞれの金属表面から除去される。腐食液は、その殆どが、表面層も金属自体も腐食する酸である。この腐食は、単一の変化ではない。むしろ、種々の化学的および物理的変化が、同時に行なわれ、且つまた、連続して行なわれている。この変化はしばしば電気化学的（性格）であり、その場合に、金属酸化物と金属表面との間に局部電池（ｌｏｃａｌ  ｃｅｌｌ）を形成する。
【００１８】
電気研磨は、金属表面に光沢をつける方法であり、その場合に、隆起およびばりが電気分解で除去される。
【００１９】
特にアルミニウムでは、化学的光沢酸洗い（ｇｌａｎｚｂｅｉｚｅｎ）が、表面の荒さを平らにする方法として更に開発された。基本的には、電気研磨として大きな重要性を有している。アルミニウムに対する多くの化学的光沢酸洗いがある。
【００２０】
殆どの化学的光沢解決方法は、燐酸ベースに基づいている。硝酸の添加は、光沢のある表面形成を生じ、、且つまたその品質を改善する。硫酸の添加は、金属の溶解を促進し、そして平滑化を改善する。更に添加すると、金属の表面ならし速度を更に向上し、そして浴槽の耐用期間を長くする。
【００２１】
酸洗い（Ｂｅｉｚｅｎ）、光沢酸洗いの作用は、機械的表面処理法と共に、更に、均一化され（ｂｅｒｇｌｅｉｃｈｍasｉｇｅｎ）、速めることができる。本発明によれば、特に、ドイツ国特許第４０３９４７９号明細書に記述されているように、平滑化のための機械的および化学的表面処理法のそのような組合せが使用されている。
【００２２】
アルミニウムおよびその合金の（酸性、塩基性を併せ持つ）両性特性により、この場合にも、アルカリ溶液が、掃除およびアルカリ洗い（Ｂｅｉｚｅｎ）に使用できる。
【００２３】
本発明においては、金属基体の表面は、平滑化処理によって、一般的に平均荒さが、３５０ｎｍ以下、好ましくは、２５０ｎｍ以下まで平滑にされる。電気研磨、詳細には、機械的／化学的平滑化の後に行なわれる電気研磨によって、１００ｎｍ以下の平均荒さが達成できる。
【００２４】
このようにして達成された表面は、勿論、まだ、プラズマ重合体のコーティングに最適ではない。機械的／化学的、および／または電気化学的平滑化に続いて、プラズマ重合体がコーティングされると、これは、腐食条件の下で、所望の耐用期間を示さない。本発明の目的を達成するために、還元性プラズマ、詳細には水素プラズマを用いた更なる表面処理が必要である。このプラズマ処理は、≦２００℃の温度、≦１００ミリバールの圧力、詳細には、≦１００℃、そして≦１０ミリバールで行なわれる。プラズマのキャリヤ（担体）として更に他のガス（気体）、例えば、酸素、窒素またはアルゴンとともに、炭化水素（特に、以下に説明するようなオレフィン）が水素に混合される。その場合に、還元性が維持されるように注意しなければならない。
【００２５】
このプラズマ処理の結果が、活性化表面の達成である。還元性条件の下で、多分、アルミニウム酸化物層および／または表面に近いアルミニウム水酸化物の減少が、金属表面上に起こる、従って、後でコーティングしたプラズマ重合体の反応結合のための手がかりが直接金属に生ずる。更に他の副効果は、表面がプラズマ処理によって更に平滑にされることである。
【００２６】
プラズマ処理された表面上に、好ましくは、更なる還元性条件の下で、プラズマ重合体が最初に沈積される。プラズマ重合体の主成分として、酸素、窒素または硫黄原子を含む、炭化水素化合物および／または珪素有機化合物が役立つ。その場合、これ等の炭化水素または珪素有機化合物は、プラズマコーティングチェンバー内に支配している温度および圧力条件の下で、蒸発（着）可能である沸点を有している。このため第一に、アルカン類、アルケン類、芳香族炭化水素、シラン類、シロキセン、シラザンおよびシラシアン（ｓｉｌａｔｈｉａｎｅ）が選択の対象となる。好ましくは、シロキセンである。特に好ましいのは、ヘキサメチルジシロキセンおよびヘキサメチルシクロトリシロキセンの使用である。他の化合物は、ヘキサメチルジシラザンおよびエキサメチルシクロトリシラザン、またヘキサメチルジシラシアンである。これ等の化合物の高同族体およびこれ等の化合物の混合物、且つまた部分的または完全な弗素を加えた誘導体が使用可能である。
【００２７】
珪素有機モノマーからのプラズマ重合体形成のためのコモノマーとして炭化水素、詳細にはオレフィンが選択の対象となる。例えばエチレン、プロペン、およびシロヘキセンである。シラン類、詳細にはビニルを含む珪素有機化合物も同様にコモノマーとして使用できる、例えば、ビニルトリメチルシラザンである。これ等の不飽和モノマーは、Ｏ―（酸素）、Ｎ−（窒素）またはＳ−（硫黄）原子を含む珪素有機化合物に、一定の割合または変化する割合で、混合できる、その場合に、段階的混合が必要である。例えば、プラズマ重合体の段階的構成の場合には、最初に、単にまたは主に、珪素有機化合物から成っている移行層が金属表面上に構成できる、そして次に炭化水素が混合される。逆の方法もまた可能である。このようにして、プラズマ重合体コーティングの特性は、金属基体への最適付着および／または腐食性物質に対する最適耐久性が与えられるまで変更することができる。そのような精製された構成は、例えば、ドイツ国特許第４２１６９９９号明細書から公知である。
【００２８】
プラズマ重合の場合に、プラズマおよびプラズマ重合体の特性を変えるため、これ等のモノマーに加えて、更に他のガス（気体）が供給される、例えば、酸素、窒素またはアルゴンである。
【００２９】
プラズマ重合は、一般的に≦２００℃の温度、好ましくは≦１００℃、詳細には約６０℃の温度で行なわれる。プラズマコーティングチェンバー内の圧力は一般的に≦１０ミリバールである。
【００３０】
金属基体状の、プラズマ重合体形成によって形成された層は、合理的には厚さ１００ｎｍから１０μｍを有している。しかし、特殊目的のため、１００ｎｍ以下の層を作ることも勿論容易に可能である。
【００３１】
他のコーティング、且つまた他のコートされたプラズマ重合体コーティングとは反対に、本発明によれば、表面の平滑化が、平らにする酸洗い（Ｂｅｉｚｕｎｇ）によって達成される、その作用は、重ねた軽い機械的構成部品によって向上し、そして均一化（ｂｅｒｇｌｅｉｃｈｍasｉｇｅｎ）される。従って、基体の比較的高い荒さにより金属基体状の重合体コーティングの機械的絡み合った状態とはならず、むしろ、解放された、自由にエッチング（腐食）した金属表面の自由原子価への化学的結合を生ずる。一般的にほぼ、鏡のようにぴかぴかな、見た目に好ましい表面が、非構造的（ｎｉｃｈｔ  ｓｔｒｕｋｔｕｉｅｒｔｅｎ）金属表面上に達成される。特に、コーティングがその厚さから、もはや荒い金属表面の表面構造内に「沈む」のではなく、均等な、平らな層ができるように達成される。
【００３２】
技術的表面に比べて数倍向上した腐食防止効果が本発明により達成された。
【００３３】
長期間の耐食性の更にそれ以上の向上が、真空蒸着可能な腐食防止剤の内蔵によって、好ましくは、プラズマ重合体コーティングの最下層に達成される。今までに提出された結果とは反対に、そのような腐食防止剤が、直接基体表面上にコートされる、つまり直接付着平面内になく、そして基体表面がそれによって弱くなるということは、重要ではない。むしろ、特に、導電性の重合体の使用に関連している遠方効果（Ｆｅｒｎｗｉｒｋｕｎｇ）が達成される。適合したそのような重合体は、例えば、ポリアニリンであり、これは、真空内で僅かな蒸気圧力を有するか、あるいは、細分した形で、０・１〜１重量％の量をプラズマ重合体内に入れることができる。
【００３４】
アルミニウム材料の使用の外に、上述のテクノロジーは、更に他の金属材料、詳細には、表面酸化物層形成の傾向があるような金属材料に応用可能である。
【００３５】
本発明による方法は、更に、プラズマ重合体のプライミング（下塗り）が金属基体上にコートされ、これがそれから次に更に他のコーティングによって補充されるのに使用できる。これによって磨耗負荷に対して十分な層の厚さを有している、十分なコーティング厚さを有する種々の目的のための耐食性のコーティングが達成できる。特にこれに適しているのが、オルモセレ（Ｏｒｍｏｃｅｒｅ）である。オルモセレのコーティングは、その構造的構成から、網目状に結合したプラズマ重合体コーティングに類似しているが、しかし、比較的おそいコーティングプロセスなしで、真空内で構成できる。典型的な層の厚さは、この場合、おおよそ１〜１００ｎｍである。組合せによって、プラズマ重合体コーティングのみによるのと類似の優れた腐食特性を達成できる。
【００３６】
とりわけ、本発明による方法は、アルミニウム材料のコーティングに適している、その場合には、達成された耐食性が、アルミニウム材料を特に熱交換器としての使用および燃焼炉（ボイラー）における熱交換器のためのフィン付きパイプの製造に適したものにしている。
【００３７】
【実施例】
テスト材料として材料ＡｌＭｇＳｉＯ、５で作られた長方形の試料が使用された。この試料は、最初に、油、油脂のような異物を除去するため、多段の掃除プロセスにかけられた。次に。金属板の表面は、組合せた酸洗い（Ｂｅｉｚ）と電気研磨法により処理された。
【００３８】
試料は、最初にブラシで、ＰＨ中性の石鹸液内で機械的に掃除、洗浄され、それから洗い流され、そして再び石鹸液内で３０分、ｔ＝７０℃で超音波浴槽で処理された。流水で更に洗い流し、そして高音空気で乾燥後、超音波浴槽内で、アセトンを用いて完全に油脂を除き、そして高音空気で乾燥された。
【００３９】
次に金属試料は、４６％の水と、５０％の濃縮硝酸と４％の弗化水素酸によりなる腐食液（Ｂｅｉｚｅ）内で、室温で１２０秒酸洗いされた（Ｂｅｉｚｅｎ）。水とエタノールで洗浄後、材料はそれから電気化学的に磨かれた。電解液として、７０〜７２％のクロール酸７８ｍｌと、１２０ｍｌの蒸留水と、７００ｍｌのエタノールと１００ｍｌのブチルグリコールとから成る混合液が使われた。電気研磨は、時間１８０秒以上、電解液温度−１５〜＋８℃、研磨電流５〜１８Ａ／ｄｍ２、および研磨電圧１９〜１１Ｖで行なわれた。
【００４０】
電気研磨直後、試料は水で洗浄され、そして超音波浴槽内で１０分、冷水で処理された。最後に、高音空気で乾燥された。
【００４１】
表面平滑化前に、材料は、平均荒さ０．５７０μｍ（５回の測定の平均）を有するつやのない鋭い表面を有していた。電気研磨後、平均荒さは１００ｎｍ以下となった。表面はぴかぴかになった。
【００４２】
プラズマ処理は、通常のプラズマ重合装置内で行なわれた。この場合には、低圧（真空）容器内にモノマーガス（気体）が導入されそして高周波交流および／またはマイクロ波エネルギーによって、プラズマ形成が励起された。
【００４３】
プラズマ処理の第一ステップで、アルミニウム材料は、６００℃、５０ミリバール、１２０秒、水素プラズマでロード（負荷）がかけられた。水素は、連続的に１０ミリバールの圧力で、ヘキサメチルジシロクサンの供給に代えられた。容積流量は５００ｍｌ／分であり、出力は最高５ｋｗであった。コーティングは、５０ｎｍの層の厚さで行なわれた。
【００４４】
この実施例は、プラズマ重合の際に、最初に金属表面上に、エチレンのプラズマ重合体が、モノマーとしてコートされ、エチレンが完全に排除されるまで、そのプラズマ重合体に、次第に量を増やして、ヘクサメチルジシロキサンが混合されるまで変化された。
【００４５】
更に他の実験では、モノマーに追加のガス（気体）として酸素と窒素が混合された。
【００４６】
すべてのこれ等の方法では、高度の耐食性の、薄い、透明な層が、アルミニウム板の表面上に析出し、そのアルミニウム板は、その光沢性を保っている。
【００４７】
電子顕微鏡によって、プラズマ重合体層が、金属表面と良好な結合状態を有していることが確認された（判明した）。プラズマ重合体層は、アモルファスであり、そして実際に欠陥がない、すなわちこれは、小孔または包蔵物を有していない。
【００４８】
そのようにコーティングされたアルミニウム板の腐食特性が、２５％の硫酸内で室温および６０〜７０℃で、且つまた２０％の硝酸内で室温で検査された。すべての試料は、数時間に亘って行なわれたテストで、耐食性のあることが実証された。コーティング内へのテスト液の侵入、あるいは、コーティングへの液の浸透は起きていない。はがれ現象は観察されなかった。
【００４９】
本発明によりコーティングされたアルミニウム板は、３５０℃のとき、燃焼炉用の熱交換器内に支配しているような条件の下で、完全に耐食性のあることが実証された。更に、このアルミニウム板は、低下した表面張力を有しており、従って、鉱物性の堆積物、例えば、缶石の形の堆積物の傾向が少ない。この低下した表面張力はまた、例えば、海水にさらされる加工材料の場合に、生物学的植物を防止する。